ГИБРИДНАЯ ОТРИЦАТЕЛЬНАЯ ПЛАСТИНА ДЛЯ СВИНЦОВОКИСЛОТНОЙ АККУМУЛЯТОРНОЙ БАТАРЕИ И СВИНЦОВОКИСЛОТНАЯ АККУМУЛЯТОРНАЯ БАТАРЕЯ

1. Гибридная отрицательная пластина для свинцовокислотной аккумуляторной батареи, содержащая заполненную активным материалом отрицательного электрода пластину, имеющую образованный на ее поверхности слой покрытия из углеродной смеси, содержащей углеродный материал для обеспечения проводимости, активированный уголь для обеспечения емкости конденсатора и/или емкости псевдоконденсатора и по меньшей мере связующее, при этом активированный уголь представляет собой активированный уголь, модифицированный функциональной группой.
2. Гибридная отрицательная пластина для свинцовокислотной аккумуляторной батареи по п.1, при этом активированный уголь, модифицированный функциональной группой, содержит летучий компонент в количестве от 3 до 30% по массе.
3. Гибридная отрицательная пластина для свинцовокислотной аккумуляторной батареи по п.1, при этом углеродная смесь содержит от 5 до 70 мас. ч. углеродного материала, от 20 до 80 мас. ч. активированного угля, модифицированного функциональной группой, от 1 до 20 мас. ч. связующего, от 0 до 10 мас. ч. загустителя и от 0 до 10 мас. ч. коротковолокнистой арматуры.
4. Гибридная отрицательная пластина для свинцовокислотной аккумуляторной батареи по п.1, при этом количество углеродной смеси, нанесенной на поверхность заполненной активным материалом отрицательного электрода пластины, составляет 15 мас. ч. или менее на 100 мас. ч. активного материала отрицательного электрода.
5. Гибридная отрицательная пластина для свинцовокислотной аккумуляторной батареи по п.1, при этом слой покрытия из углеродной смеси имеет пористость от 40 до 90%.
6. Гибридная отрицательная пластина для свинцовокислотной аккумуляторной батареи по п.1, при этом слой покрытия из углеродной смеси имеет толщину 0,1 мм или менее.
7. Свинцовокислотная аккумуляторная батарея, содержащая гибридную отрицательную пластину по п.1.
8. Гибридная отрицательная пластина для свинцовокислотной аккумуляторной батареи по п.1, при этом активированный уголь, модифицированный функциональной группой, содержит кислотную поверхностную функциональную группу.
2
9. Гибридная отрицательная пластина для свинцовокислотной аккумуляторной батареи по п.8, при этом количество кислотной поверхностной функциональной группы таково, что величина, полученная делением ее количества на 1 г активированного угля на удельную площадь поверхности активированного угля, составляет от 0,16 до 3,11 мкмоль/м.
2
10. Гибридная отрицательная пластина для свинцовокислотной аккумуляторной батареи по п.9, при этом кислотная поверхностная функциональная группа представляет собой карбоксильную группу, и количество карбоксильной группы на 1 г активированного угля таково, что величина, деленная на удельную площадь поверхности активированного угля, составляет 0,01 мкмоль/м или более.
2
11. Гибридная отрицательная пластина для свинцовокислотной аккумуляторной батареи по п.9, при этом кислотная поверхностная функциональная группа представляет собой лактоновую группу, и количество лактоновой группы на 1 г активированного угля таково, что величина, деленная на удельную площадь поверхности активированного угля, составляет 0,04 мкмоль/м или более.
2
12. Гибридная отрицательная пластина для свинцовокислотной аккумуляторной батареи по п.9, при этом кислотная поверхностная функциональная группа представляет собой фенольную гидроксильную группу, и количество фенольной гидроксильной группы на 1 г активированного угля таково, что величина, деленная на удельную площадь поверхности активированного угля, составляет 0,14 мкмоль/м или более.
13. Свинцовокислотная аккумуляторная батарея, содержащая гибридную отрицательную пластину для свинцовокислотной аккумуляторной батареи по п.8.